"下記3式Ib~IIIbを満たすB層と、Ib:1.0≦Nz≦3.0IIb:70nm≦Re550:0nm≦Rth550≦200nm下記2式Ic及びIIcを満たすC層と、Ic:Re550≦10nmIIc:-200nm≦Rth550≦-50nmを有する光学積層フィルムであって、B層及びC層の主成分それぞれのSP値但しHoy法に基づいて算出されるSP値の差の絶対値|ΔSP値|が2.6以上10.0以下である光学積層フィルム。B層の主成分が、置換度2.0~2.8のセルロースアセテートである請求項1に記載の光学積層フィルム。B層の主成分が、置換度2.2~2.5のセルロースアセテートである請求項1又は2に記載の光学積層フィルム。B層の光弾性係数が、40以下である請求項1~3のいずれか1項に記載の光学積層フィルム。C層が、高分子有機化合物を主成分として含有する層である請求項1~4のいずれか1項に記載の光学積層フィルム。C層が、棒状液晶を主成分として含む組成物のホメオトロピック配向を固定してなる層である請求項1~4のいずれか1項に記載の光学積層フィルム。B層及びC層が互いに隣接している請求項1~6のいずれか1項に記載の光学積層フィルム。C層及びB層の少なくとも一方が、塗布により形成された層である請求項1~7のいずれか1項に記載の光学積層フィルム。合計膜厚が80μm以下である請求項1~8のいずれか1項に記載の光学積層フィルム。偏光子と請求項1~9のいずれか1項に記載の光学積層フィルムとを少なくとも有する偏光板。請求項1~9のいずれか1項に記載の光学積層フィルムを有する水平配向モード液晶表示装置。上記した通り、従来の正のC-プレートを、水平配向モード液晶表示装置の光学フィルムとして有用な形態、即ち、負の二軸性フィルムと積層した積層フィルムの形態にし、実際に用いると、正面コントラスト比の低下やムラの発生といった問題が生じる場合があり、改善が求められている。本発明は、上記問題点を解決することを課題とする。具体的には、本発明は、正面コントラスト比の低下及びムラの発生を生じさせることなく、水平配向モード液晶表示装置の視野角特性の改善に寄与する光学積層フィルム及び偏光板を提供することを課題とする。また、本発明は、正面コントラスト比の低下及びムラの発生がなく、しかも視野角特性も良好な水平配向モード液晶表示装置を提供することを課題とする。本発明者は上記課題を解決するために種々検討した結果、正のCプレート及び負の二軸性フィルムそれぞれの主成分のSP値差ΔSPの絶対値が大きくなると、上記問題が解決できるとの知見を得、この知見に基づきさらに検討して、本発明を完成するに至った。ムラの発生やコントラスト比の低下といった問題は、フィルム内部のヘイズ等に関連するので、当該問題を解決するためには、ヘイズの上昇を生じされる原因となる材料の選択を避け、例えば、積層フィルムであれば各層の主成分を、互いに類似した性質の材料から選択することに着想するのが一般的である。本発明において、ΔSP値が大きくなる組み合わせの主成分をそれぞれ含有する層を積層した積層フィルムによって、上記問題点を解決できたことは、予測不可能な驚くべきことである。本発明の効果が得られたことの理由については、各層の主成分のΔSP値が大きいことにより、互いに混ざり合うことなく、独立して良好な平面性が層界面状態でも維持されるため、界面不整が発生せず、消偏が生じ難くなり、ムラの発生やコントラスト比の低下といった問題が解決できたものと推定している。具体的には、上記課題を解決するための手段は、以下の通りである。[1]下記3式Ib~IIIbを満たすB層と、Ib:1.0≦Nz≦3.0IIb:70nm≦Re550:0nm≦Rth550≦200nm下記2式Ic及びIIcを満たすC層と、Ic:Re550≦10nmIIc:-200nm≦Rth550≦-50nmを有する光学積層フィルムであって、B層及びC層の主成分それぞれのSP値但しHoy法に基づいて算出されるSP値の差の絶対値|ΔSP値|が2.6以上10.0以下である光学積層フィルム。[2]B層の主成分が、置換度2.0~2.8のセルロースアセテートである[1]の光学積層フィルム。[3]B層の主成分が、置換度2.2~2.5のセルロースアセテートである[1]又は[2]の光学積層フィルム。[4]B層の光弾性係数が、40以下である[1]~[3]のいずれかの光学積層フィルム。[5]C層が、高分子有機化合物を主成分として含有する層である[1]~[4]のいずれかの光学積層フィルム。[6]C層が、棒状液晶を主成分として含む組成物のホメオトロピック配向を固定してなる層である[1]~[4]のいずれかの光学積層フィルム。[7]B層及びC層が互いに隣接している[1]~[6]のいずれかの光学積層フィルム。[8]C層及びB層の少なくとも一方が、塗布により形成された層である[1]~[7]のいずれかの光学積層フィルム。[9]合計膜厚が80μm以下である[1]~[8]のいずれかの光学積層フィルム。[10]偏光子と[1]~[9]のいずれかの光学積層フィルムとを少なくとも有する偏光板。[11][1]~[9]のいずれかの光学積層フィルムを有する水平配向モード液晶表示装置。本発明によれば、正面コントラスト比の低下及びムラの発生を生じさせることなく、水平配向モード液晶表示装置の視野角特性の改善に寄与する光学積層フィルム及び偏光板を提供することができる。また、本発明によれば、正面コントラスト比の低下及びムラの発生がなく、しかも視野角特性も良好な水平配向モード液晶表示装置を提供することができる。以下、本発明について詳細に説明する。尚、本願明細書中、~とはその前後に記載される数値を下限値および上限値として含む意味で使用される。また、本明細書において、Re、Rthは各々、波長λにおける面内のレターデーションおよび厚さ方向のレターデーションを表す。本願明細書においては、特に記載がないときは、波長λは、590nmとする。ReはKOBRA21ADHまたはWR王子計測機器株製において波長λnmの光をフィルム法線方向に入射させて測定される。測定波長λnmの選択にあたっては、波長選択フィルターをマニュアルで交換するか、または測定値をプログラム等で変換して測定するができる。測定されるフィルムが1軸または2軸の屈折率楕円体で表されるものである場合には、以下の方法によりRthλは算出される。Rthは前記Reを、面内の遅相軸KOBRA21ADHまたはWRにより判断されるを傾斜軸回転軸として遅相軸がない場合にはフィルム面内の任意の方向を回転軸とするのフィルム法線方向に対して法線方向から片側50度まで10度ステップで各々その傾斜した方向から波長λnmの光を入射させて全部で6点測定し、その測定されたレターデーション値と平均屈折率の仮定値及び入力された膜厚値を基にKOBRA21ADHまたはWRが算出する。上記において、法線方向から面内の遅相軸を回転軸として、ある傾斜角度にレターデーションの値がゼロとなる方向をもつフィルムの場合には、その傾斜角度より大きい傾斜角度でのレターデーション値はその符号を負に変更した後、KOBRA21ADHまたはWRが算出する。尚、遅相軸を傾斜軸回転軸として遅相軸がない場合にはフィルム面内の任意の方向を回転軸とする、任意の傾斜した2方向からレターデーション値を測定し、その値と平均屈折率の仮定値及び入力された膜厚値を基に、以下の式1及び式2よりRthを算出することもできる。式2Rth={nxny/2-nz}×d上記式中、Reは法線方向から角度θ傾斜した方向におけるレターデーション値をあらわし、nxは面内における遅相軸方向の屈折率を表し、nyは面内においてnxに直交する方向の屈折率を表し、nzはnx及びnyに直交する方向の屈折率を表す。dは膜厚である。測定されるフィルムが1軸や2軸の屈折率楕円体で表現できないもの、いわゆる光学軸opticaxisがないフィルムの場合には、以下の方法によりRthλは算出される。Rthλは前記Reλを、面内の遅相軸KOBRA21ADHまたはWRにより判断されるを傾斜軸回転軸としてフィルム法線方向に対して-50度から50度まで10度ステップで各々その傾斜した方向から波長λnmの光を入射させて11点測定し、その測定されたレターデーション値と平均屈折率の仮定値及び入力された膜厚値を基にKOBRA21ADHまたはWRが算出する。上記の測定において、平均屈折率の仮定値はポリマーハンドブックJOHNWILEYSONS,INC、各種光学フィルムのカタログの値を使用することができる。平均屈折率の値が既知でないものについてはアッベ屈折計で測定することができる。主な光学フィルムの平均屈折率の値を以下に例示する:セルロースアシレート1.48、シクロオレフィンポリマー1.52、ポリカーボネート1.59、ポリメチルメタクリレート1.49、ポリスチレン1.59である。これら平均屈折率の仮定値と膜厚を入力することで、KOBRA21ADHまたはWRはnx、ny、nzを算出する。この算出されたnx、ny、nzよりNz=nx-nz/nx-nyが更に算出される。なお、本明細書では、特に付記がない限りは屈折率の測定波長は550nmとする。1.光学積層フィルム本発明は、下記3式Ib~IIIbを満たすB層と、Ib:1.0<Nz<3.0IIb:70nm≦Re550:0nm≦Rth550≦200nm下記2式Ic及びIIcを満たすC層と、Ic:Re550≦10nmIIc:-200nm≦Rth550≦-50nmを有する光学積層フィルムであって、B層及びC層の主成分それぞれのSP値の差の絶対値|ΔSP値|が2.6以上10.0以下である光学積層フィルムに関する。前記B層は上記式Ib~IIIbを満足する、いわゆる負の二軸性層であり、及び前記C層は上記式Ic及びIIcを満足する、いわゆる正のC-プレートである。本発明の光学積層フィルムは、水平配向モード液晶表示装置の視野角特性の改善に寄与する光学特性を示す。従来、同様の構成の光学積層フィルムを、実際に水平配向モードの液晶表示装置に用いると、ムラの発生や正面コントラスト比の低下の問題が生じていた。本発明の光学積層フィルムはB層及びC層それぞれの主成分の|ΔSP値|が上記範囲であるので、互いに混ざり合うことなく、独立して良好な平面性を維持する。そのため、界面不整が発生し難く、それに起因するムラの発生やコントラスト比の低下を発生させることなく、各層が、それぞれ有する光学特性によって、視野角特性の改善に寄与する。上記効果を得るためには、B層及びC層の主成分それぞれのSP値の差の絶対値|ΔSP値|は、2.6以上である。|ΔSP値|は、2.65以上であるのが好ましく、2.7以上であるのがより好ましく、3以上であるのがさらに好ましい。|ΔSP値|が大きいほど効果が高くなるが、一方で大き過ぎると、B層とC層の層間密着性が悪化する傾向があるので、10以下であり、9以下が好ましく、8以下がより好ましい。|ΔSP値|が前記範囲である限り、B層及びC層それぞれの主成分のSP値については特に制限はなく、またB層及びC層それぞれの主成分の大小関係についても特に制限はない。一般的には、B層及びC層それぞれの主成分のSP値は17~27程度である。なお、本明細書中、SP値とは、Hoy法によって算出した溶解度パラメーターの値のことを言うものとする。Hoy法は、POLYMERHANDBOOKFOURTHEDITIONに記載がある。また、|ΔSP値|は、B層及びC層それぞれの主成分のHoy法に基づいて算出されたSP値SPb及びSBcの差の絶対値|SPb―SBc|を意味する。B層及びC層の主成分はそれぞれ、上記光学特性を満足する層を形成可能であるとともに、|ΔSP値|が上記範囲内の組み合わせである限り、特に制限はない。非液晶性材料であっても、液晶性材料であってもよい。B層及びC層ともに、層としてある程度の固さを維持するためには、主成分は高分子有機化合物であるのが好ましい。なお、本明細書中、高分子有機化合物の用語は、樹脂もしくは重合性組成物を重合硬化したものいずれに対しても用いるものとする。例えば、低分子量材料を主成分として含む硬化性組成物を硬化させて形成された層であっても勿論よい。なお、低分子量材料を主成分として含む硬化性組成物を硬化させて形成された硬化層の主成分は、硬化後の層中に含まれる低分子量材料の重合物であるとする。上記界面不整の問題は、特にB層及びC層のいずれか少なくとも一方が、塗布により形成される層である場合に生じやすいので、本発明は、特にB層及びC層のいずれか少なくとも一方が塗布により形成される態様において有効である。B層及びC層の一方が塗布により形成される層であり、且つ他方がそれを支持するポリマーフィルムである態様においても有効である。但し、この態様に限定されるものではない。ところで、上記ムラの発生及びコントラスト比の低下の原因は、層間の界面不整のみならず、光学フィルムを液晶パネルに実装する際に負荷がかかることによっても生じると考えられる。特にB層は、Reが大きいので、実装時にかかる負荷が、ムラの発生等の原因になると考えられる。これを低減するためには、B層の光弾性係数が低くするのが好ましく、具体的には、B層の光弾性係数は40以下であるのが好ましく、30以下であるのがより好ましい。ムラの発生等の防止の観点では、B層の光弾性係数は低いほど好ましいが、現存する材料では、1程度が下限になるであろう。なお、光弾性係数が40以下となるフィルムの例には、後述するセルロースアシレート例えばセルロースアセテートは20程度、環状オレフィンフィルム、ポリメタクリル酸メチル等を主成分とするフィルムが挙げられる。一方、光弾性係数が40を越えるフィルムの例には、ポリカーボネート樹脂を主成分として含有するフィルムが挙げられる。なお、本明細書では光弾性係数とは、互いに直交する方向における光弾性係数の平均をいうものとする。連続生産されるフィルムを例にとれば、フィルムの長手方向MD及びそれに直交する方向TDの光弾性係数の平均値である。以下、上記光学特性を満足するB層及びC層の主成分として適する材料等についてそれぞれ説明する。ここで、主成分とは、最も高い割合で含有される成分をいうものとする。B層:B層は、下記3式を満足するいわゆる負の二軸性の層である。Ib:1.0≦Nz≦3.0IIb:70nm≦Re550:0nm≦Rth550≦200nm水平配向モード液晶表示装置の視野角特性改善効果の観点では、以下の3式Ib’:1.05≦Nz≦2.5IIb’:70nm≦Re550≦170nmIIIb:20m≦Rth550≦150nmを満足するのが好ましく、以下の3式Ib’:1.1≦Nz≦2.0IIb’:80nm≦Re550≦150nm:30nm≦Rth550≦120nmを満足するのがより好ましい。上記光学特性を満足する層を形成可能な材料の例には、セルロースアシレート、環状オレフィン樹脂、ポリエチレンテレフタラート樹脂、ポリカーボネート樹脂、ポリメタクリル酸メチル樹脂が含まれる。B層の一例は、セルロースアシレートを主成分として含有するフィルム以下、セルロースアシレート系フィルムという場合があるである。セルロースアシレート系フィルムは、上記した通り、例えば、ポリカーボネート等を主成分として含有するフィルムと比較して、光弾性係数が小さく、液晶パネルに実装する際に負荷がかかることによるムラの発生をより軽減できるので、好ましい。セルロースアシレート原料のセルロースとしては、綿花リンタや木材パルプ広葉樹パルプ、針葉樹パルプなどがあり、何れの原料セルロースから得られるセルロースアシレートでも使用でき、場合により混合して使用してもよい。これらの原料セルロースについての詳細な記載は、例えば、丸澤、宇田著、プラスチック材料講座17繊維素系樹脂日刊工業新聞社1970年発行や発明協会公開技報公技番号2001-1745号7頁~8頁に記載のセルロースを用いることができる。セルロースを構成する、β-1,4結合しているグルコース単位は、2位、3位および6位に遊離の水酸基を有している。セルロースアシレートは、これらの水酸基の一部または全部を炭素数2以上のアシル基によりエステル化した重合体ポリマーである。アシル置換度は、2位、3位および6位に位置するセルロースの水酸基がエステル化している割合100のエステル化は置換度1を意味し、即ち、全アシル置換度、DS2DS3DS6DS2、DS3及びDS6はそれぞれ、2位、3位および6位の水酸基のアシル置換度を意味する、は最大で3になる。B層として使用可能なセルロースアシレートのアシル置換度については特に制限はない。製膜性の観点では、全アシル置換度は2.8以下であるのが好ましく、2.0~2.8であるのがより好ましい。一般的には、全アシル置換度が低いほうがSP値が高くなり、C層の主成分として使用される種々の材料のSP値との関係で|ΔSP値|を大きな値に調整できるので、その観点では、低置換度のセルロースアシレートが好ましく、全アシル置換度が2.5以下より好ましくは2.48以下、さらに好ましくは2.46以下のセルロースアシレートを用いるのが好ましい。一方、セルロースアシレートの全置換度が低すぎると、製膜性、フィルム吸湿性等の観点で好ましくなく、これらの観点を総合すると、全アシル置換度が2.2~2.5より好ましくは2.3~2.46のセルロースアシレートを用いるのが好ましい。また、低アシル置換度のセルロースアシレートは光学特性の発現性に優れ、より薄層で、上記光学特性を示すB層を形成可能であるので好ましい。前記セルロースアシレートが有するアシル基はR-C=O-で表される置換基である。Rはアルキル基及びアリール基のいずれであってもよく、またこれらの組み合わせからなるアラルキル基であってもよい。Rが表すアルキル基の例には、C1~15の直鎖状、分岐鎖状及び環状のアルキル基が含まれる。Rがアルキル基であるアシル基の例には、プロピオニル基、ブタノイル基、ヘプタノイル基、ヘキサノイル基、オクタノイル基、デカノイル基、ドデカノイル基、トリデカノイル基、テトラデカノイル基、ヘキサデカノイル基、オクタデカノイル基、イソブタノイル基、tert-ブタノイル基、シクロヘキサンカルボニル基、及びオレオイル基が含まれる。また、2種以上のアシル基を有する場合は、1種はアセチル基であるのが好ましい。Rがアリール基又はアラルキル基であるアシル基の例には、ベンゾイル基、ナフチルカルボニル基、及びシンナモイル基が含まれる。中でも、C1~4のアルキル基を有するアシル基が好ましく、アセチル基、プロピオニル基、ブタノイル基が好ましく、アセチル基が特に好ましい。セルロースのアシル化において、アシル化剤としては、酸無水物や酸クロライドを用いた場合、反応溶媒である有機溶媒としては、有機酸、例えば、酢酸、メチレンクロライド等が使用される。触媒としては、アシル化剤が酸無水物である場合には、硫酸のようなプロトン性触媒が好ましく用いられ、アシル化剤が酸クロライド例えば、CH3CH2COClである場合には、塩基性化合物が用いられる。なお、セルロ-スの混合脂肪酸エステルの工業的合成方法の一例は、セルロースをアセチル基および他のアシル基に対応する脂肪酸酢酸、プロピオン酸、吉草酸等またはそれらの酸無水物を含む混合有機酸成分でアシル化する方法である。本発明に用いるセルロースアシレートは、例えば、特開平10-45804号公報に記載されている方法により合成できる。B層は、セルロースアシレートを主成分して含有するのが好ましく、B層中、セルロースアシレートは、70質量以上含有されるのが好ましく、80質量以上含有されるのより好ましく、100質量であってもよい。但し、光学特性の発現等を目的として1種以上の添加剤を含有する態様では、セルロースアシレートの含有量は、96質量以下であるのが好ましく、98質量以下であるのがより好ましい。B層は、主成分以外に、添加剤を含有していてもよい。添加剤は、光学特性の発現、低減又は調整を目的として添加される他、機械的特性及び製膜性等の改善を目的として添加される。セルロースアシレート系フィルムの添加剤の一例は、数平均分子量が700以上10000以下の高分子量添加剤である。高分子量添加剤は、溶液流延法において、溶媒の揮発速度を速めたり、残留溶媒量を低減したりするために用いられる。また、溶融製膜法によるフィルムにおいても、高分子量添加剤は着色や膜強度劣化を防止するために有用な素材である。さらに、機械的性質向上、柔軟性付与、耐吸水性付与、水分透過率低減等のフィルム改質の観点で、有用な効果を示す。さらに、高分子量添加剤をRth制御剤としても作用する場合がある。高分子量添加剤の数平均分子量は、より好ましくは数平均分子量700以上10000未満であり、さらに好ましくは数平均分子量800~8000であり、よりさらに好ましくは数平均分子量800~5000であり、特に好ましくは数平均分子量1000~5000である。このような範囲とすることにより、より相溶性に優れる。特に、高分子量添加剤の含量が、セルロースアシレートに対して、4~30質量であることが好ましく10~25質量であることがより好ましい。高分子系添加剤の例には、ポリエステル系ポリマー、スチレン系ポリマーおよびアクリル系ポリマーおよびこれら等の共重合体が含まれる。脂肪族ポリエステル、芳香族ポリエステルが好ましい。ポリエステル系ポリマーB層の添加剤として使用可能なポリエステル系ポリマーは、炭素数2~20の脂肪族ジカルボン酸と炭素数8~20の芳香族ジカルボン酸の混合物と、炭素数2~12の脂肪族ジオール、炭素数4~20のアルキルエーテルジオールおよび炭素数6~20の芳香族ジオールから選ばれる少なくとも1種類以上のジオールとの反応によって得られるものであり、かつ反応物の両末端は反応物のままでもよいが、さらにモノカルボン酸類やモノアルコール類またはフェノール類を反応させて、所謂末端の封止を実施してもよい。この末端封止は、特にフリーなカルボン酸類を含有させないために実施されることが、保存性などの点で有効である。ポリエステル系ポリマーに使用されるジカルボン酸は、炭素数4~20の脂肪族ジカルボン酸残基または炭素数8~20の芳香族ジカルボン酸残基であることが好ましい。炭素数2~20の脂肪族ジカルボン酸としては、例えば、シュウ酸、マロン酸、コハク酸、マレイン酸、フマル酸、グルタル酸、アジピン酸、ピメリン酸、スベリン酸、アゼライン酸、セバシン酸、ドデカンジカルボン酸および1,4-シクロヘキサンジカルボン酸が挙げられる。また炭素数8~20の芳香族ジカルボン酸としては、フタル酸、テレフタル酸、イソフタル酸、1,5-ナフタレンジカルボン酸、1,4-ナフタレンジカルボン酸、1,8-ナフタレンジカルボン酸、2,8-ナフタレンジカルボン酸および2,6-ナフタレンジカルボン酸等がある。これらの中でも好ましい脂肪族ジカルボン酸としては、マロン酸、コハク酸、マレイン酸、フマル酸、グルタル酸、アジピン酸、アゼライン酸、1,4-シクロヘキサンジカルボン酸であり、芳香族ジカルボン酸としては、フタル酸、テレフタル酸、イソフタル酸、1,5-ナフタレンジカルボン酸、1,4-ナフタレンジカルボン酸である。特に好ましくは、脂肪族ジカルボン酸成分としては、コハク酸、グルタル酸、アジピン酸であり、芳香族ジカルボン酸としてはフタル酸、テレフタル酸、イソフタル酸、である。本発明では、前述の脂肪族ジカルボン酸と芳香族ジカルボン酸のそれぞれの少なくとも一種類を組み合わせて用いられるが、その組み合せは特に限定されるものではなく、それぞれの成分を数種類組み合わせても問題ない。高分子量添加剤に利用されるジオールまたは芳香族環含有ジオールは、例えば、炭素数2~20の脂肪族ジオール、炭素数4~20のアルキルエーテルジオールおよび炭素数6~20の芳香族環含有ジオールから選ばれるものである。炭素原子2~20の脂肪族ジオールとしては、アルキルジオールおよび脂環式ジオール類を挙げることができ、例えば、エタンジオール、1,2-プロパンジオール、1,3-プロパンジオール、1,2-ブタンジオール、1,3-ブタンジオール、2-メチル-1,3-プロパンジオール、1,4-ブタンジオール、1,5-ペンタンジオール、2,2-ジメチル-1,3-プロパンジオールネオペンチルグリコール、2,2-ジエチル-1,3-プロパンジオール3,3-ジメチロ-ルペンタン、2-n-ブチル-2-エチル-1,3プロパンジオール3,3-ジメチロールヘプタン、3-メチル-1,5-ペンタンジオール、1,6-ヘキサンジオール、2,2,4-トリメチル-1,3-ペンタンジオール、2-エチル-1,3-ヘキサンジオール、2-メチル-1,8-オクタンジオール、1,9-ノナンジオール、1,10-デカンジオール、1,12-オクタデカンジオール等があり、これらのグリコールは、1種または2種以上の混合物として使用される。好ましい脂肪族ジオールとしては、エタンジオール、1,2-プロパンジオール、1,3-プロパンジオール、1,2-ブタンジオール、1,3-ブタンジオール、2-メチル-1,3-プロパンジオール、1,4-ブタンジオール、1,5-ペンタンジオール、3-メチル-1,5-ペンタンジオール、1,6-ヘキサンジオール、1,4-シクロヘキサンジオール、1,4-シクロヘキサンジメタノールであり、特に好ましくはエタンジオール、1,2-プロパンジオール、1,3-プロパンジオール、1,2-ブタンジオール、1,3-ブタンジオール、1,4-ブタンジオール、1,5-ペンタンジオール、1,6-ヘキサンジオール、1,4-シクロヘキサンジオール、1,4-シクロヘキサンジメタノールである。炭素数4~20のアルキルエーテルジオールとしては、好ましくは、ポリテトラメチレンエーテルグリコール、ポリエチレンエーテルグリコールおよびポリプロピレンエーテルグリコールならびにこれらの組み合わせが挙げられる。その平均重合度は、特に限定されないが好ましくは2~20であり、より好ましくは2~10であり、さらには2~5であり、特に好ましくは2~4である。これらの例としては、典型的に有用な市販のポリエーテルグリコール類としては、カーボワックスCarbowaxレジン、プルロニックスレジンおよびニアックスレジンが挙げられる。炭素数6~20の芳香族ジオールとしては、特に限定されないがビスフェノールA、1,2-ヒドロキシベンゼン、1,3-ヒドロキシベンゼン、1,4-ヒドロキシベンゼン、1,4-ベンゼンジメタノールが挙げられ、好ましくはビスフェノールA、1,4-ヒドロキシベンゼン、1,4-ベンゼンジメタノールである。特に末端がアルキル基あるいは芳香族基で封止された高分子量添加剤であることが好ましい。これは、末端を疎水性官能基で保護することにより、高温高湿での経時劣化に対して有効であり、エステル基の加水分解を遅延させる役割を示すことが要因となっている。本発明のポリエステル添加剤の両末端がカルボン酸やOH基とならないように、モノアルコール残基やモノカルボン酸残基で保護することが好ましい。この場合、モノアルコールとしては炭素数1~30の置換、無置換のモノアルコールが好ましく、メタノール、エタノール、プロパノール、イソプロパノール、ブタノール、イソブタノール、ペンタノール、イソペンタノール、ヘキサノール、イソヘキサノール、シクロヘキシルアルコール、オクタノール、イソオクタノール、2-エチルヘキシルアルコール、ノニルアルコール、イソノニルアルコール、tert-ノニルアルコール、デカノール、ドデカノール、ドデカヘキサノール、ドデカオクタノール、アリルアルコール、オレイルアルコールなどの脂肪族アルコール、ベンジルアルコール、3-フェニルプロパノールなどの置換アルコールなどが挙げられる。好ましく使用され得る末端封止用アルコールは、メタノール、エタノール、プロパノール、イソプロパノール、ブタノール、イソブタノール、イソペンタノール、ヘキサノール、イソヘキサノール、シクロヘキシルアルコール、イソオクタノール、2-エチルヘキシルアルコール、イソノニルアルコール、オレイルアルコール、ベンジルアルコールであり、特にはメタノール、エタノール、プロパノール、イソブタノール、シクロヘキシルアルコール、2-エチルヘキシルアルコール、イソノニルアルコール、ベンジルアルコールである。また、モノカルボン酸残基で封止する場合は、モノカルボン酸残基として使用されるモノカルボン酸は、炭素数1~30の置換、無置換のモノカルボン酸が好ましい。これらは、脂肪族モノカルボン酸でも芳香族環含有カルボン酸でもよい。好ましい脂肪族モノカルボン酸について記述すると、酢酸、プロピオン酸、ブタン酸、カプリル酸、カプロン酸、デカン酸、ドデカン酸、ステアリン酸、オレイン酸が挙げられ、芳香族環含有モノカルボン酸としては、例えば安息香酸、p-tert-ブチル安息香酸、p-tert-アミル安息香酸、オルソトルイル酸、メタトルイル酸、パラトルイル酸、ジメチル安息香酸、エチル安息香酸、ノルマルプロピル安息香酸、アミノ安息香酸、アセトキシ安息香酸等があり、これらはそれぞれ1種または2種以上を使用することができる。かかる本発明の高分子量添加剤の合成は、常法により上記ジカルボン酸とジオールおよび/または末端封止用のモノカルボン酸またはモノアルコール、とのポリエステル化反応またはエステル交換反応による熱溶融縮合法か、あるいはこれら酸の酸クロライドとグリコール類との界面縮合法のいずれかの方法によっても容易に合成し得るものである。これらのポリエステル系添加剤については、村井孝一編者添加剤その理論と応用株式会社幸書房、昭和48年3月1日初版第1版発行に詳細な記載がある。また、特開平05-155809号、特開平05-155810号、特開平5-197073号、特開2006-259494号、特開平07-330670号、特開2006-342227号、特開2007-003679号各公報などに記載されている素材を利用することもできる。以下に、本発明で用いることができるポリエステル系ポリマーの具体例を記すが、本発明で用いることができるポリエステル系ポリマーはこれらに限定されるものではない。表1および表2中、PAはフタル酸を、TPAはテレフタル酸を、IPAはイソフタル酸を、AAはアジピン酸を、SAはコハク酸を、2,6-NPAは2,6-ナフタレンジカルボン酸を、2,8-NPAは2,8-ナフタレンジカルボン酸を、1,5-NPAは1,5-ナフタレンジカルボン酸を、1,4-NPAは1,4-ナフタレンジカルボン酸を、1,8-NPAは1,8-ナフタレンジカルボン酸をそれぞれ示している。また、B層の添加剤の他の例には、低分子量添加剤が含まれる。低分子量添加剤としては、レターデーション制御剤調整剤、劣化防止剤、紫外線防止剤、剥離促進剤、他の可塑剤、赤外線吸収剤等を挙げることができる。これらは固体でもよく油状物でもよい。すなわち、その融点や沸点において特に限定されるものではない。例えば20°C以下と20°C以上の紫外線吸収材料の混合や、同様に劣化防止剤の混合などである。さらにまた、赤外吸収染料としては例えば特開平2001-194522号公報に記載されている。前記低分子量添加剤の一例は、レターデーション発現剤である。レターデーション発現剤を採用することにより、低延伸倍率で高いRe発現性を得られる。レターデーション発現剤の種類としては、特に定めるものではないが、棒状または円盤状化合物からなるものを挙げることができる。上記棒状または円盤状化合物としては、少なくとも二つの芳香族環を有する化合物をレターデーション発現剤として好ましく用いることができる。棒状化合物からなるレターデーション発現剤の添加量は、セルロースアシレートを含むポリマー成分100質量部に対して0.5~10質量部であることが好ましく、2~6質量部であることがさらに好ましい。円盤状のレターデーション発現剤は、前記セルロースアシレートを含むポリマー成分100質量部に対して、0.5~10質量部の範囲で使用することが好ましく、1~8質量部の範囲で使用することがより好ましく、2~6質量部の範囲で使用することがさらに好ましい。二種類以上のレターデーション発現剤を併用してもよい。レターデーション発現剤は、250~400nmの波長領域に最大吸収を有することが好ましく、可視領域に実質的に吸収を有していないことが好ましい。円盤状化合物として下記一般式Iで表されるトリアジン化合物を用いることが好ましい。上記一般式I中:R51は、各々独立に、オルト位、メタ位およびパラ位の少なくともいずれかに置換基を有する芳香族環または複素環を表す。X11は、各々独立に、単結合または-NR52-を表す。ここで、R52は、各々独立に、水素原子、置換もしくは無置換のアルキル基、アルケニル基、アリール基または複素環基を表す。R51が表す芳香族環は、フェニルまたはナフチルであることが好ましく、フェニルであることが特に好ましい。R51が表す芳香族環はいずれかの置換位置に少なくとも一つの置換基を有してもよい。前記置換基の例には、ハロゲン原子、ヒドロキシル基、シアノ基、ニトロ基、カルボキシル基、アルキル基、アルケニル基、アリール基、アルコキシ基、アルケニルオキシ基、アリールオキシ基、アシルオキシ基、アルコキシカルボニル基、アルケニルオキシカルボニル基、アリールオキシカルボニル基、スルファモイル基、アルキル置換スルファモイル基、アルケニル置換スルファモイル基、アリール置換スルファモイル基、スルオンアミド基、カルバモイル、アルキル置換カルバモイル基、アルケニル置換カルバモイル基、アリール置換カルバモイル基、アミド基、アルキルチオ基、アルケニルチオ基、アリールチオ基およびアシル基が含まれる。R51が表す複素環基は、芳香族性を有することが好ましい。芳香族性を有する複素環は、一般に不飽和複素環であり、好ましくは最多の二重結合を有する複素環である。複素環は5員環、6員環または7員環であることが好ましく、5員環または6員環であることがさらに好ましく、6員環であることが最も好ましい。複素環のヘテロ原子は、窒素原子、硫黄原子または酸素原子であることが好ましく、窒素原子であることが特に好ましい。芳香族性を有する複素環としては、ピリジン環複素環基としては、2-ピリジルまたは4-ピリジルが特に好ましい。複素環基は、置換基を有していてもよい。複素環基の置換基の例は、上記アリール部分の置換基の例と同様である。X11が単結合である場合の複素環基は、窒素原子に遊離原子価をもつ複素環基であることが好ましい。窒素原子に遊離原子価をもつ複素環基は、5員環、6員環または7員環であることが好ましく、5員環または6員環であることがさらに好ましく、5員環であることが最も好ましい。複素環基は、複数の窒素原子を有していてもよい。また、複素環基は、窒素原子以外のヘテロ原子例えば、O、Sを有していてもよい。以下に、窒素原子に遊離原子価をもつ複素環基の例を示す。R52が表すアルキル基は、環状アルキル基であっても鎖状アルキル基であってもよいが、鎖状アルキル基が好ましく、分岐を有する鎖状アルキル基よりも、直鎖状アルキル基がより好ましい。アルキル基の炭素原子数は、1~30であることが好ましく、1~20であることがより好ましく、1~10であることがさらに好ましく、1~8がさらにまた好ましく、1~6であることが最も好ましい。アルキル基は、置換基を有していてもよい。置換基の例には、ハロゲン原子、アルコキシ基例えば、メトキシ基、エトキシ基およびアシルオキシ基例えば、アクリロイルオキシ基、メタクリロイルオキシ基が含まれる。R52が表すアルケニル基は、環状アルケニル基であっても鎖状アルケニル基であってもよいが、鎖状アルケニル基を表すのが好ましく、分岐を有する鎖状アルケニル基よりも、直鎖状アルケニル基を表すのがより好ましい。アルケニル基の炭素原子数は、2~30であることが好ましく、2~20であることがより好ましく、2~10であることがさらに好ましく、2~8であることがさらにまた好ましく、2~6であることが最も好ましい。アルケニル基は置換基を有していてもよい。置換基の例には、前述のアルキル基の置換基と同様である。R52が表す芳香族環基および複素環基は、R51が表す芳香族環および複素環と同様であり、好ましい範囲も同様である。芳香族環基および複素環基はさらに置換基を有していてもよく、置換基の例にはR51の芳香族環および複素環の置換基と同様である。B層は、フィルムであってもよく、セルロースアシレートを主成分として含有するセルロースアシレート系フィルムであるのが好ましい。該フィルムの製造方法については特に制限はなく、溶液製膜法及び溶融製膜法のいずれの方法により製膜されたフィルムも用いることができる。なお、上記した低アシル化度のセルロースアシレートはSP値及び光学特性の観点で好ましいが、製膜性の点で高アシル化度のセルロースアシレートに劣る場合がある。例えば、溶液製膜時に、セルロースアシレートを流延する支持体ドラムやベルトからの剥離不良等が発生する場合がある。これを防止するために、低アシル化度のセルロースアシレートの溶液と高アシル化度例えば2.75以上のセルロースアシレートの溶液を用いて、前者をコア層形成用ドープ、後者をその片面又は両面のスキン層用ドープとして、共流延して作製されたフィルムを、B層として用いてもよい。共流延フィルムの態様では、コア層の厚みがスキン層の厚みより顕著に厚く、コア層がほとんどを占めていれば、低アシル化度のセルロースアシレートがB層の主成分になる。B層がフィルムである態様では、前記光学特性を満足するために、延伸処理や、収縮処理等、光学特性を調整するための処理を行ってもよい。延伸処理等は、一方向例えばMD又はTDのみに行う一軸処理であっても、二方向例えばMD及びTDに行う二軸処理であってもよい。B層の一例は、総アシル化度が2.2~2.5のセルロースアセテートを主成分として含むとともに所望により前記高分子量添加剤を含むフィルムであって、溶液流延法で製膜後に、延伸温度170~200°Cで、延伸倍率40~80で、一軸及び/又は二軸延伸処理された、厚みが25~80μmのフィルムである。なお、総アシル化度が2.2~2.5のセルロースアシレートのSP値は22.9~23.9程度である。C層:C層は、下記式Ic及びIIcを満たす、いわゆる負のC-プレートである。Ic:Re550≦10nmIIc:-200nm≦Rth550≦-50nm水平配向モードの液晶表示装置の視野角特性の改善の観点では、下記2式Ic’:-8≦Re550≦8nmIIc’:-160nm≦Rth550≦-55nmを満足するのが好ましく、下記2式Ic:-6≦Re550≦6nmIIc:-150nm≦Rth550≦-60nmを満足するのがより好ましい。上記光学特性を満足する層としては、非液晶性高分子有機化合物を主成分として含有する層、及び棒状液晶を主成分として含む組成物のホメオトロピック配向を固定してなる層が挙げられる。C層の主成分として利用する非液晶性高分子有機化合物は、固有複屈折が負の非液晶性高分子有機化合物から選択されるのが好ましい。固有複屈折が負の非液晶高分子有機化合物の例には、フマル酸エステル系樹脂、ポリスチレン誘導体、及びスチレン系共重合体が含まれる。これらの以下、それぞれ説明する。C層の主成分として利用可能なフマル酸エステル系樹脂としては、フマル酸エステル重合体が挙げられ、その中でも一般式aにより示されるフマル酸ジエステル残基単位50モル以上からなるフマル酸ジエステル系樹脂が好ましい。R1及びR2はそれぞれ独立して炭素数3~12の分岐状アルキル基又は環状アルキル基を示す。フマル酸ジエステル残基単位のエステル置換基であるR1及びR2は、それぞれ独立して、炭素数3~12の分岐状アルキル基又は環状アルキル基であり、フッ素、塩素などのハロゲン基、エーテル基、エステル基若しくはアミノ基で置換されていてもよく、例えばイソプロピル基、s-ブチル基、t-ブチル基、s-ペンチル基、t-ペンチル基、s-ヘキシル基、t-ヘキシル基、シクロプロピル基、シクロペンチル基、シクロヘキシル基等が挙げられる。イソプロピル基、s-ブチル基、t-ブチル基、シクロペンチル基、シクロヘキシル基等が好ましく、イソプロピル基が好ましい。一般式aで表されるフマル酸ジエステル残基単位の例には、フマル酸ジイソプロピル残基、フマル酸ジ-s-ブチル残基、フマル酸ジ-t-ブチル残基、フマル酸ジ-s-ペンチル残基、フマル酸ジ-t-ペンチル残基、フマル酸ジ-s-ヘキシル残基、フマル酸ジ-t-ヘキシル残基、フマル酸ジシクロプロピル残基、フマル酸ジシクロペンチル残基、フマル酸ジシクロヘキシル残基等が挙げられ、フマル酸ジイソプロピル残基、フマル酸ジ-s-ブチル残基、フマル酸ジ-t-ブチル残基、フマル酸ジシクロペンチル残基、フマル酸ジシクロヘキシル残基等が含まれ、特にフマル酸ジイソプロピル残基が好ましい。C層の主成分としては、一般式aにより示されるフマル酸ジエステル残基単位50モル以上から成るフマル酸エステル系樹脂を用いるのが好まし、一般式aにより示されるフマル酸ジエステル残基単位50モル以上、フマル酸ジエステル類と共重合可能な単量体からなる残基単位50モル以下からなる樹脂がより好ましい。フマル酸ジエステル類と共重合可能な単量体からなる残基単位としては、例えばスチレン残基、α-メチルスチレン残基等のスチレン類残基;アクリル酸残基;アクリル酸メチル残基、アクリル酸エチル残基、アクリル酸ブチル残基、アクリル酸3-エチル-3-オキセタニルメチル残基、アクリル酸テトラヒドロフルフリル残基等のアクリル酸エステル類残基;メタクリル酸残基;メタクリル酸メチル残基、メタクリル酸エチル残基、メタクリル酸ブチル残基、メタクリル酸3-エチル-3-オキセタニルメチル残基、メタクリル酸テトラヒドロフルフリル残基等のメタクリル酸エステル類残基;酢酸ビニル残基、プロピオン酸ビニル残基等のビニルエステル類残基;アクリロニトリル残基;メタクリロニトリル残基;エチレン残基、プロピレン残基等のオレフィン類残基;等の1種又は2種以上を挙げることができ、その中でもアクリル酸3-エチル-3-オキセタニルメチル残基、メタクリル酸3-エチル-3-オキセタニルメチル残基が好ましく、特にアクリル酸3-エチル-3-オキセタニルメチル残基が好ましい。これらの中でも、一般式aにより示されるフマル酸ジエステル残基単位が70モル以上である樹脂が好ましく、フマル酸ジエステル残基単位が80モル以上である樹脂がより好ましく、さらに90モル以上である樹脂がさらに好ましい。勿論、一般式aにより示されるフマル酸ジエステル残基単位のみからなる樹脂も好ましい。C層の主成分として用いるフマル酸エステル系樹脂としては、ゲルパーミエイションクロマトグラフィー以下、GPCと記す。により測定した溶出曲線より得られる標準ポリスチレン換算の数平均分子量Mnが1×104以上であることが好ましく、特に機械特性に優れ、製膜時の成形加工性に優れた光学補償フィルムとなることから2×104以上2×105以下であることが好ましい。前記フマル酸エステル系樹脂の製造方法については特に制限はなく、種々の方法を採用できる。例えば、フマル酸ジエステル類、場合によってはフマル酸ジエステル類と共重合可能な単量体を併用しラジカル重合あるいはラジカル共重合を行うことにより製造することができる。原料として用いるフマル酸ジエステル類としては、例えばフマル酸ジイソプロピル、フマル酸ジ-s-ブチル、フマル酸ジ-t-ブチル、フマル酸ジ-s-ペンチル、フマル酸ジ-t-ペンチル、フマル酸ジ-s-ヘキシル、フマル酸ジ-t-ヘキシル、フマル酸ジシクロプロピル、フマル酸ジシクロペンチル、フマル酸ジシクロヘキシル等が挙げられ、フマル酸ジエステルと共重合可能な単量体としては、例えばスチレン、α-メチルスチレン等のスチレン類;アクリル酸;アクリル酸メチル、アクリル酸エチル、アクリル酸ブチル、アクリル酸3-エチル-3-オキセタニルメチル、アクリル酸テトラヒドロフルフリル等のアクリル酸エステル類;メタクリル酸;メタクリル酸メチル、メタクリル酸エチル、メタクリル酸ブチル、メタクリル酸3-エチル-3-オキセタニルメチル、メタクリル酸テトラヒドロフルフリル等のメタクリル酸エステル類;酢酸ビニル、プロピオン酸ビニル等のビニルエステル類;アクリロニトリル;メタクリロニトリル;エチレン、プロピレン等のオレフィン類;等の1種又は2種以上を挙げることができ、その中でもアクリル酸3-エチル-3-オキセタニルメチル、メタクリル酸3-エチル-3-オキセタニルメチルが好ましく、特にアクリル酸3-エチル-3-オキセタニルメチルが好ましい。また、用いるラジカル重合法としては、公知の重合方法で行うことが可能であり、例えば塊状重合法、溶液重合法、懸濁重合法、沈殿重合法、乳化重合法等のいずれもが採用可能である。ラジカル重合法を行う際の重合開始剤としては、例えばベンゾイルパーオキサイド、ラウリルパーオキサイド、オクタノイルパーオキサイド、アセチルパーオキサイド、ジ-t-ブチルパーオキサイド、t-ブチルクミルパーオキサイド、ジクミルパーオキサイド、t-ブチルパーオキシアセテート、t-ブチルパーオキシベンゾエート、t-ブチルパーオキシピバレート等の有機過酸化物;2,2-アゾビス2,4-ジメチルバレロニトリル、2,2-アゾビス2-ブチロニトリル、2,2-アゾビスイソブチロニトリル、ジメチル-2,2-アゾビスイソブチレート、1,1-アゾビスシクロヘキサン-1-カルボニトリル等のアゾ系開始剤が挙げられる。溶液重合法、懸濁重合法、沈殿重合法、乳化重合法において使用可能な溶媒として特に制限はなく、例えばベンゼン、トルエン、キシレン等の芳香族溶媒;メタノール、エタノール、プロピルアルコール、ブチルアルコール等のアルコール系溶媒;シクロヘキサン;ジオキサン;テトラヒドロフランTHF;アセトン;メチルエチルケトン;ジメチルホルムアミド;酢酸イソプロピル;水等が挙げられ、これらの混合溶媒も挙げられる。また、ラジカル重合を行う際の重合温度は、重合開始剤の分解温度に応じて適宜設定することができ、一般的には40~150°Cの範囲で行うことが好ましい。C層の主成分として利用可能な非液晶性高分子有機化合物の他の例としては、単独で重合させたときにポリマーが負の複屈折を示すモノマーの重合体及び共重合体が含まれる。例えば、アクリル系モノマー、セルロースベンゾエートモノマー、スチレン系モノマーなどの芳香環を有するモノマー、エチレン系不飽和モノマーなどが挙げられる。この中でも、アクリル系モノマー、スチレン系誘導モノマーおよびビニルピロリドン系モノマーが好ましく、スチレン系モノマーおよびビニルピロリドンがより好ましく、スチレン系誘導モノマーが最も好ましい。C層の主成分として利用可能な非液晶性高分子有機化合物の好ましい例は、ポリスチレン誘導体及びスチレン系共重合体である。具体的には、スチレン系モノマーの単独重合体及び共重合体が含まれる。スチレン系共重合体は、2種以上のスチレン系モノマーの共重合体であっても、1種以上のスチレン系モノマーと、1種以上の非スチレン系モノマー例えば、アクリル系モノマーであり、好ましくは下記式cで表されるアクリル系モノマーであるとの共重合体であってもよい。前記スチレン系モノマーの例には、スチレンが有するエテニル基の1以上の水素原子が置換基で置換されたモノマー、及びスチレンが有するフェニル基の1以上の水素原子が置換基で置換されたモノマーが含まれる。フェニル基に置換基を有するスチレン系モノマーが好ましい。前記置換基としては、アルキル基、ハロゲン原子、アルコキシ基、アセトキシ基などのカルボキシル基、アミノ基、ニトロ基、シアノ基、アリール基、ヒドロキシル基、カルボニル基などが挙げられ、ヒドロキシル基、カルボニル基またはアセトキシ基が好ましく、ヒドロキシル基またはアセトキシ基がより好ましい。なお、前記置換基は単独であっても、2以上であってもよい。さらに前記置換基はさらに置換基を有していても有していなくてもよい。また、前記スチレン系誘導モノマーはさらにフェニル基とその他の芳香環とが縮合したものでもよく、また、置換基がフェニル基以外の環を形成するようなインデン類、インダン類であってもよく、架橋環を有する構造であってもよい。前記スチレン系モノマーは、好ましくは、下記一般式で表される、芳香族ビニル系単量体である。式中、R101~R104は、各々独立に、水素原子、ハロゲン原子、酸素原子、硫黄原子、窒素原子またはケイ素原子を含む連結基を有していてもよい、置換もしくは非置換の炭素原子数1~30の炭化水素基、または極性基を表し、R104は全て同一の原子または基であっても、個々異なる原子または基であっても、互いに結合して、炭素環または複素環を形成してもよい。前記芳香族ビニル系単量体の具体例としては、スチレン;α-メチルスチレン、β-メチルスチレン、p-メチルスチレンなどのアルキル置換スチレン類;4-クロロスチレン、4-ブロモスチレンなどのハロゲン置換スチレン類;p-ヒドロキシスチレン、α-メチル-p-ヒドロキシスチレン、2-メチル-4-ヒドロキシスチレン、3,4-ジヒドロキシスチレンなどのヒドロキシスチレン類;ビニルベンジルアルコール類;p-メトキシスチレン、p-tert-ブトキシスチレン、m-tert-ブトキシスチレンなどのアルコキシ置換スチレン類;3-ビニル安息香酸、4-ビニル安息香酸などのビニル安息香酸類;メチル-4-ビニルベンゾエート、エチル-4-ビニルベンゾエートなどのビニル安息香酸エステル類;4-ビニルベンジルアセテート;4-アセトキシスチレン;2-ブチルアミドスチレン、4-メチルアミドスチレン、p-スルホンアミドスチレンなどのアミドスチレン類;3-アミノスチレン、4-アミノスチレン、2-イソプロペニルアニリン、ビニルベンジルジメチルアミンなどのアミノスチレン類;3-ニトロスチレン、4-ニトロスチレンなどのニトロスチレン類;3-シアノスチレン、4-シアノスチレンなどのシアノスチレン類;ビニルフェニルアセトニトリル;フェニルスチレンなどのアリールスチレン類、インデン類などが挙げられるが、本発明はこれらの具体例に限定されるものではない。これらの単量体は、二種以上を共重合成分として用いてもよい。前記アクリル系モノマーは、例えば、下記式cで表されるモノマーから選択することができる。式中、R105~R108は、各々独立に、水素原子、ハロゲン原子、酸素原子、硫黄原子、窒素原子もしくはケイ素原子を含む連結基を有していてもよい、置換もしくは非置換の炭素原子数1~30の炭化水素基、または極性基を表す。当該アクリル酸エステル系単量体の例としては、例えば、アクリル酸メチル、アクリル酸エチル、アクリル酸プロピルi-、n-、アクリル酸ブチルn-、i-、s-、tert-、アクリル酸ペンチルn-、i-、s-、アクリル酸ヘキシルn-、i-、アクリル酸ヘプチルn-、i-、アクリル酸オクチルn-、i-、アクリル酸ノニルn-、i-、アクリル酸ミリスチルn-、i-、アクリル酸2-エチルヘキシル、アクリル酸ε-カプロラクトン、アクリル酸2-ヒドロキシエチル、アクリル酸2-ヒドロキシプロピル、アクリル酸3-ヒドロキシプロピル、アクリル酸4-ヒドロキシブチル、アクリル酸2-ヒドロキシブチル、アクリル酸2-メトキシエチル、アクリル酸2-エトキシエチルアクリル酸フェニル、メタクリル酸フェニル、アクリル酸2または4-クロロフェニル、メタクリル酸2または4-クロロフェニル、アクリル酸2または3または4-エトキシカルボニルフェニル、メタクリル酸2または3または4-エトキシカルボニルフェニル、アクリル酸oまたはmまたはp-トリル、メタクリル酸oまたはmまたはp-トリル、アクリル酸ベンジル、メタクリル酸ベンジル、アクリル酸フェネチル、メタクリル酸フェネチル、アクリル酸2-ナフチル、アクリル酸シクロヘキシル、メタクリル酸シクロヘキシル、アクリル酸4-メチルシクロヘキシル、メタクリル酸4-メチルシクロヘキシル、アクリル酸4-エチルシクロヘキシル、メタクリル酸4-エチルシクロヘキシル等、または上記アクリル酸エステルをメタクリル酸エステルに変えたものを挙げることができるが、本発明はこれらの具体例に限定されるものではない。これらの単量体は、2種以上を共重合成分として用いてもよい。これらのうち、工業的に入手が容易で、かつ安価な点で、アクリル酸メチル、アクリル酸エチル、アクリル酸プロピルi-、n-、アクリル酸ブチルn-、i-、s-、tert-、アクリル酸ペンチルn-、i-、s-、アクリル酸ヘキシルn-、i-、または上記アクリル酸エステルをメタクリル酸エステルに変えたものが好ましい。C層の主成分には、単独で重合させたときにポリマーが負の複屈折を示すモノマーから誘導される繰り返し単位を有する単独又は共重合体が好ましく、該モノマーの例には、スチレン;α-メチルスチレン、β-メチルスチレン、p-メチルスチレンなどのアルキル置換スチレン類;4-クロロスチレン、4-ブロモスチレンなどのハロゲン置換スチレン類;p-ヒドロキシスチレン、α-メチル-p-ヒドロキシスチレン、2-メチル-4-ヒドロキシスチレン、3,4-ジヒドロキシスチレンなどのヒドロキシスチレン類;ビニルベンジルアルコール類;p-メトキシスチレン、p-tert-ブトキシスチレン、m-tert-ブトキシスチレンなどのアルコキシ置換スチレン類;3-ビニル安息香酸、4-ビニル安息香酸などのビニル安息香酸類;メチル-4-ビニルベンゾエート、エチル-4-ビニルベンゾエートなどのビニル安息香酸エステル類;4-ビニルベンジルアセテート;4-アセトキシスチレン;2-ブチルアミドスチレン、4-メチルアミドスチレン、p-スルホンアミドスチレンなどのアミドスチレン類;3-アミノスチレン、4-アミノスチレン、2-イソプロペニルアニリン、ビニルベンジルジメチルアミンなどのアミノスチレン類;3-ニトロスチレン、4-ニトロスチレンなどのニトロスチレン類;3-シアノスチレン、4-シアノスチレンなどのシアノスチレン類;ビニルフェニルアセトニトリル;フェニルスチレンなどのアリールスチレン類、インデン類およびビニルピロリドンなどが含まれる。この中でもスチレン、ヒドロキシスチレン、アセトキシスチレンおよびビニルピロリドンが好ましく、スチレン、m-ヒドロキシスチレン、o-ヒドロキシスチレン、m-アセトキシスチレン、o-アセトキシスチレンおよびビニルピロリドンがより好ましい。上記非液晶性高分子有機化合物を主成分として含有するC層中には、1種以上の界面活性剤を添加してもよい。使用可能な添加剤の例及び添加量の好ましい範囲については、特開2009-168900号公報の[0033]~[0041]等を参照することができる。上記非液晶性高分子有機化合物として例示した、フマル酸エステル樹脂、ポリスチレン誘導体、及びスチレン共重合体のSP値は、通常、17~20.5程度である。従って、これらの非液晶性高分子有機化合物を主成分として含有するC層と、前記全アシル置換度が2.2~2.5であるセルロースアシレートを主成分として含有するB層とを組み合わせると、|ΔSP値が2.6以上になるので、本発明において好ましい組み合わせである。上記非液晶性高分子有機化合物を主成分として含有するC層の形態については特に制限はない。非液晶性高分子有機化合物を主成分として含有する自己支持性のあるフィルムであっても、又は非液晶性高分子有機化合物を主成分として含有する組成物から塗布等によって形成された自己支持性のない層であってもよい。前者の態様としては、溶液製膜法及び溶融製膜法等の製膜法により作製されたフィルムが挙げられる。後者の態様では、B層が自己支持性のあるフィルムであって、C層の支持体として機能していてもよい。C層の作製方法の一例は、フィルムからなるB層の表面に、高分子有機化合物を主成分として含有する塗布液を塗布し、乾燥させて形成する方法である。塗布液の調製に用いる溶媒については特に制限はなく、主成分の溶解性等に応じて選択することができる。例えば、トルエン、メチルエチルケトンMEK、アセトン、メチルエチルケトン、メチルイソブチルケトン、メチルイソプロピルケトン、シクロヘキサノン等のケトン類;酢酸エチル、酢酸ブチル、乳酸エチル、γ-ブチロラクトン、プロピレングリコールモノメチルエーテルアセテート、プロピレングリコールモノエチルエーテルアセテート等のエステル類;エチレングリコールモノメチルエーテル、ジエチレングリコールモノブチルエーテル等のエーテル類;ベンゼン、トルエン、キシレン等の芳香族炭化水素類;ジメチルホルムアミド、ジメチルアセトアミド、N-メチルピロリドン等のアミド類を挙げることができる。2種以上の混合溶媒を用いてもよい。また、塗布方法についても特に制限はない。スピンコーティング法、ディップコーティング法、カーテンコーティング法、エクストルージョンコーティング法、ロッドコーティング法又はロールコーティング法等、種々の方法を利用することができる。またC層の他の例は、棒状液晶を主成分として含む液晶組成物のホメオトロピック配向を固定してなる層である。棒状液晶のホメオトロピック配向を固定した層は、負のC-プレートとして機能し、C層に求められる光学特性を示す。なお、当該層の主成分は、低分子量棒状液晶がそのままの状態で含有されている場合は当該棒状液晶であり、一方重合性棒状液晶が重合反応して高分子量化した状態で含有されている場合は、高分子量化した棒状液晶が主成分となり、それぞれSP値が算出される。使用可能な棒状液晶については、例えば、特開2009-217256号公報の[0045]~[0066]に記載があり、参照することができる。及び使用可能な添加剤、使用可能な配向膜、及び前記ホメオトロピック液晶層の形成方法については、例えば、特開2009-237421号公報の[0076]~[0079]に記載があり、参照することができる。前記C層の厚みについては特に限定はない。C層が塗布により形成される層である場合は、一般的には、0.5~20μm程度好ましくは1.0~15μmになる。フィルムの形態である場合は、上記B層の厚みと同程度である。光学積層フィルム:本発明の光学積層フィルムは、上記条件を満足するB層及びC層を有する限り、その他の特性、製法等については特に制限はない。製法に関しては、塗布法、共流延法、粘着剤等を用いたラミネーション法等、いずれの方法でB層とC層とを一体化させてもよい。B層とC層とが隣接している態様においては界面不整を生じやすいので、本発明は、特にB層とC層とが隣接している態様において有効である。特に界面不整が生じやすい塗布によって、B層及びC層の少なくとも一方、好ましくはC層が塗布によって、形成されている態様が好ましい。光学積層フィルムの厚みについては特に制限はないが、液晶表示装置の光学フィルムの用途では、一般的には、30~100μmであり、薄層化の要請に応えるためには、80μm以下であるのが好ましく、30~70μmであるのがより好ましい。例えば、B層としてフィルムを用い、C層を当該フィルム表面への塗布により形成すると、粘着層を省略できることにより、薄層化が可能である。さらに、B層に用いるフィルムとして、上記した全アシル化度が2.2~2.5であるセルロースアシレートを用いると、その高い光学特性発現能により薄層であってもB層に要求される光学特性を達成し、より薄型化できるので好ましい。2.偏光板本発明は、本発明の光学積層フィルムと偏光子とを有する偏光板にも関する。本発明の光学積層フィルムは、偏光子の保護フィルムとして機能していてもよい。偏光子は従来から公知のものを用いることができ、例えば、ポリビニルアルコールフィルムの如き親水性ポリマーフィルムを、沃素のような二色性染料で処理して延伸したものである。セルロースアシレートフィルムと偏光子との貼り合わせは、特に限定はないが、水溶性ポリマーの水溶液からなる接着剤により行うことができる。この水溶性ポリマー接着剤は完全鹸化型のポリビニルアルコ-ル水溶液が好ましく用いられる。本発明の偏光板において、B層及びC層と、偏光子との位置関係については特に制限はない。例えば、図1に示す通り、C層/B層/偏光子の構成であってもよいし、図2に示す通り、B層/C層/偏光子の構成であってもよい。前者の態様は、水平配向モードの中でも、IPSモード液晶表示装置の偏光板として適し、後者の態様は、水平配向モードの中でも、FFSモード液晶表示装置の偏光板として適する。図1及び図2に示す通り、偏光子の本発明の光学積層フィルムを貼合した表面の反対側の表面にも、保護フィルムを貼合するのが好ましい。保護フィルムについては特に制限はなく、セルロースアシレート、環状オレフィンポリマー、ポリカーボネート、ポリスルホン、ポリエーテルスルホン、ポリアクリレートおよびポリメタクリレートのフィルム等、種々のポリマーフィルムを用いることができる。3.水平配向モード液晶表示装置本発明は、本発明の光学積層フィルムを有する水平配向モード液晶表示装置にも関する。水平配向モードには、IPSモード、及びFFSモードが含まれる。本発明の光学積層フィルムは、光学補償フィルムとして、液晶セルと偏光子との間に配置されるのが好ましく、表示面側偏光子と液晶セルとの間、及びバックライト側偏光子と液晶セルとの間、のいずれか一方に配置されるのが好ましい。本発明の光学積層フィルムは、偏光子と一体化され偏光板の一部材として、液晶表示装置に実装されてもよい。図3及び図4に、本発明の液晶表示装置の例の断面模式図をそれぞれ示す。図3に示す例は、IPSモードに適する例であり、図4に示す例は、FFSモードに適する例である。なお、図3及び図4中、各層の厚みの相対的関係は実際のものと一致しているわけではない。図3に示す液晶表示装置は、表示面側に本発明の偏光板が配置された例であり、本発明の光学積層フィルムが、液晶セルと表示面側偏光子との間に、光学補償フィルムとして配置された例である。この例では、C層を液晶セル側に配置し、B層を偏光子側にして配置するのが好ましい。この例は、IPSモード液晶表示装置として特に適する。図4に示す液晶表示装置は、バックライト側に本発明の偏光板が配置された例であり、本発明の光学積層フィルムが、液晶セルと表示面側偏光子との間に、光学補償フィルムとして配置された例である。この例では、B層を液晶セル側に配置し、C層を偏光子側にして配置するのが好ましい。この例は、FFSモード液晶表示装置として特に適する。図3及び図4中、本発明の偏光板とともに液晶セルを挟んで、反対側に配置される偏光板については特に制限はない。一般的には、偏光子の両面に保護フィルムを貼合した構成のものが用いられる。図3及び図4中、液晶セルと偏光子との間に配置される保護フィルム1については、低Re及び低Rthのフィルムが用いられるのが好ましく、例えば、市販されているZ-TAC富士フイルム製等を用いるのが好ましい。保護フィルム2については特に制限はなく、上記保護フィルムの例と同様である。以下に実施例を挙げて本発明をさらに具体的に説明する。以下の実施例に示す材料、使用量、割合、処理内容、処理手順等は、本発明の趣旨を逸脱しない限り、適宜、変更することができる。従って、本発明の範囲は以下に示す具体例に限定されるものではない。1.B層用フィルムの作製1B層用セルロースアシレートフィルムの作製以下の方法で、B層用セルロースアシレートフィルムをそれぞれ作製した。1-1ドープ調製セルロースアシレート溶液の調製:下記の成分をミキシングタンクに投入し、攪拌して各成分を溶解し、さらに90°Cに約10分間加熱した後、平均孔径34μmのろ紙および平均孔径10μmの焼結金属フィルターでろ過した。――――――――――――――――――――――――――――――――――実施例1のセルロースアシレート溶液――――――――――――――――――――――――――――――――――表に記載のセルロースアシレート合計100.0質量部表に記載の高分子量添加剤表に記載の量単位:質量部表に記載の低分子量添加剤表に記載の量単位:質量部メチレンクロライド403.0質量部メタノール60.2質量部――――――――――――――――――――――――――――――――――マット剤分散液の調製:次に上記方法で調製した各セルロースアシレート溶液を含む、下記成分を分散機に投入し、マット剤分散液を調製した。――――――――――――――――――――――――――――――――――――マット剤分散液――――――――――――――――――――――――――――――――――――マット剤アエロジルR9720.2質量部メチレンクロライド72.4質量部メタノール10.8質量部各セルロースアシレート溶液10.3質量部――――――――――――――――――――――――――――――――――――各セルロースアシレート溶液を100質量部、及び上記マット剤分散液を、セルロースアシレートに対して無機微粒子が0.02質量部となる量で混合し、製膜用ドープを調製した。1-2流延上述のドープを、バンド流延機を用いて流延した。なお、バンドはSUS製であった。1-3乾燥流延されて得られたウェブフィルムを、バンドから剥離後、パスロールを搬送させ、乾燥温度120°Cで20分間乾燥した。なお、ここでいう乾燥温度とは、フィルムの膜面温度のことを意味する。1-4延伸得られたウェブフィルムをバンドから剥離し、クリップに挟み、固定端一軸延伸の条件で、表に記載の延伸温度および延伸倍率でテンターを用いてフィルム搬送方向MDに直交する方向TDに延伸した。なお、セルロースアシレートフィルム12及び13については、テンターゾーンにおいて、MD方向に緩和を施しながらTD方向の延伸を185°Cで実施した。下記表に、延伸倍率及び延伸温度については下記表に記載する。なお-は、収縮を意味する。2B層用ポリカーボネートフィルムの作製帝人社製、パンライトL1225を購入し、ジクロロメタン溶液に20重量となるように溶解しドープとした後に、ドープを溶液流延によりフィルム化し、乾燥することによりポリカーボネートフィルムを準備した。このフィルムを一片50mmの正方形に裁断し、二軸延伸装置井元製作所製により温度170°C、延伸速度10mm/minの条件にて自由幅一軸延伸を施し1.5倍延伸した。2B層用環状オレフィンの作製ゼオノア社製、ZF14に対し、温度140°C、延伸速度30mm/minの条件にて自由幅一軸延伸を施し1.5倍延伸した。3各フィルムの製造条件及び特性以下の表に作製したセルロースアシレートフィルム及びポリカーボネートフィルムそれぞれの製造条件、及び特性を示す。2.C層の形成1フマル酸エステル系樹脂を主成分として含有するC層の形成1-1フマル酸エステル系樹脂の合成攪拌機、冷却管、窒素導入管、及び温度計を備えた30Lのオートクレーブに、ヒドロキシプロピルメチルセルロース信越化学製、商品名メトローズ60SH-5048g、蒸留水15601g、フマル酸ジイソプロピル8161g、アクリル酸3-エチル-3-オキセタニルメチル240g及び重合開始剤であるt-ブチルパーオキシピバレート45gを入れ、窒素バブリングを1時間行った後、200rpmで攪拌しながら49°Cで24時間保持することによりラジカル懸濁重合を行った。室温まで冷却し、生成したポリマー粒子を含む懸濁液を遠心分離した。得られたポリマー粒子を蒸留水で2回およびメタノールで2回洗浄後、80°Cで減圧乾燥した収率:80。1-2C層の形成合成例1で得られたフマル酸エステル系樹脂を、下記表に示す混合溶媒に溶解して、20溶液を調製し、さらにフマル酸エステル系樹脂100重量部に対し、界面活性剤として下記表に記載のAF-1000共栄社化学株式会社製;SP値10.0、Mw2000、酸価110mg-KOH/g-樹脂又はフローレンG-700共栄社化学株式会社製;SP値11.3、Mw10000、酸価60mg-KOH/g-樹脂を1重量部添加した後、上記で作製したフィルムのいずれかの表面上に塗布し、80°Cおよび130°Cで各々4分間乾燥して、C層を形成し、積層フィルムをそれぞれ作製した。2スチレン-無水マレイン酸共重合体を主成分とするC層の形成NOVAChemicals社製、スチレン-無水マレイン酸共重合体D332を購入し、下記表に示す混合溶媒に溶解して、20溶液を調製し、さらにスチレン-無水マレイン酸共重合体100重量部に対し、界面活性剤として下記表に記載のAF-1000共栄社化学株式会社製;SP値10.0、Mw2000、酸価110mg-KOH/g-樹脂を1重量部添加した後、上記で作製したフィルムのいずれかの表面上に塗布し、90°Cおよび100°Cで各々4分間乾燥して、C層を形成し、積層フィルムをそれぞれ作製した。3ホメオトロピック液晶層からなるC層の形成3-1配向膜の形成上記で得られたいずれかのB層用フィルムの表面を、ケン化処理した後、このフィルム上に市販の垂直配向膜JALS-204R、日本合成ゴム株製をメチルエチルケトンで1:1に希釈したのち、ワイヤーバーコーターで2.4ml/m2塗布した。直ちに、120°Cの温風で120秒乾燥し、垂直配向膜を形成した。3-2ホメオトロピック液晶層の形成配向膜上に、下記の棒状液晶化合物1.8g、光重合開始剤イルガキュアー907、チバガイギー社製0.06g、増感剤カヤキュアーDETX、日本化薬株製0.02g、下記の空気界面側垂直配向剤0.002gを9.2gのシクロヘキサン/シクロペンンタノン=65/35質量に溶解した溶液を、2のワイヤーバーで塗布した。これを金属の枠に貼り付けて、100°Cの恒温槽中で2分間加熱し、棒状液晶化合物を配向させた。次に、100°Cで120W/cm高圧水銀灯を用いて、30秒間UV照射し棒状液晶化合物を架橋した。その後、室温まで放冷した。この様にして、B層用フィルム上にホメオトロピック液晶層からなるC層を有する積層フィルムをそれぞれ作製した。3各層の形成条件及び特性以下の表に形成した各層の形成条件、及び特性を示す。3.偏光板の作製上記で作製した各積層フィルムを、ポリビニルアルコール系偏光子と、接着剤を用いて貼合し、且つ偏光子の反対側表面に、同様にして、富士フイルム株製、フジタックT60を貼合して、偏光板をそれぞれ作製した。積層フィルムと偏光子とを貼合する際は、図1に示す通り、B層の表面と偏光子の表面とを貼合した。なお、液晶表示装置に実装する際は、いずれについても、積層フィルムを液晶セルと偏光子との間に配置した。上記積層フィルムのうち、B層としてポリカーボネートフィルム6を有する積層フィルムは、B層としてセルロースアシレートフィルムを有する積層フィルムと比較して、偏光子との接着性が悪く、打ち抜き時に端部にC層、B層間での剥離が観察された。なお、上記作製した各偏光板は、後述するように表示面側偏光板として用いた。これと組み合わせて用いるバックライト側偏光板として、偏光子の一方の表面に、Z-TAC富士フイルム製、他方の表面に富士フイルム株製、フジタックT60をそれぞれ貼合して作製した偏光板を用いた。液晶表示装置に実装する際は、Z-TACフィルムを液晶セルと偏光子との間に配置した。3.液晶表示装置の作製と評価1液晶表示装置の作製IPSモード液晶セル液晶層のdΔnの値は300nmの表示面側に、上記で作製した積層フィルムを有する各偏光板を実装し、且つバックライト側に上記で作製したZ-TACフィルムを有する偏光板を実装して、図3に示す構成と同一の構成のIPSモード液晶表示装置を作製した。2液晶表示装置の評価正面コントラスト評価上記作製したIPSモードの液晶表示装置それぞれについて、バックライトを設置し、測定機EZ-ContrastXL88、ELDIM社製を用いて、黒表示時および白表示時の輝度を測定し、正面コントラスト比を算出し、以下の基準で評価した。◎:1400以上○:1300≦CR<1400△:1200≦CR<1300×:1200未満ムラ評価上記作製したIPSモードの液晶表示装置それぞれについて、バックライトを設置し、目視にて面状観察を実施し、以下の基準で評価した。◎:目視で全く視認できない。○:目視でわずかに見える。△:目視で見えるが問題ない。×:明確に視認され、問題有る。カラーシフト評価上記作製したIPSモードの液晶表示装置それぞれについて、バックライトを設置し、測定機EZ-ContrastXL88、ELDIM社製を用いて、黒表示における正面に対して極角60度方向から観察し、方位角0~90度第1象元、90~180度第2象元、180~270度第3象元、270~360度第4象元の各象元の最大のΔEを平均した指標をカラーシフトと定義するとともに、以下の基準で評価した。○:カラーシフトほとんどない。△:カラーシフトは観察されたが、実用上問題ない。×:カラーシフトが観察され、実用上問題ある。視野角CR評価上記作製したIPSモードの液晶表示装置それぞれについて、バックライトを設置し、各々について測定機EZ-ContrastXL88、ELDIM社製を用いて、暗室内で黒表示時および白表示時の輝度を測定し、極角60度方向の各象元の最小値の平均値を視野角コントラスト比視野角CRと定義し、算出し、以下の基準に従って、評価した。◎:視野角CR100以上であり、実用上問題ない。○:視野角CR70以上、100未満であり、実用上ほぼ問題ない。△:視野角CR50以上、70未満であり、実用上わずかに問題がある。×:視野角CR50未満であり、実用上問題がある。以下に、評価結果を、B層及びC層それぞれの特性とともに示す。上記表に示す結果から、上記式Ib及びIIbを満たすB層、及び上記式Ic及びIIcを満たすC層を有し、且つB層及びC層の主成分のSP値の差の絶対値|ΔSP値|が2.6以上である積層フィルムを、水平配向モード液晶表示装置に用いると、正面コントラスト比の低下及びムラの発生を生じさせることなく、斜め方向視野角特性を改善できることが理解できる。"